(57)【要約】【課題】ディスク部とドラム部に電解処理によるリン酸塩皮膜を同時に形成しながらも、ドラム部の皮膜を極薄膜としてブレーキ性能に影響を与えないようにする。【解決手段】ディスク部５とパーキングブレーキ用のドラム部６とが一体となったロータ１を処理対象として、リン酸塩皮膜形成液Ｍ中に、ロータ１側を陰陽極の一方の極としたときに他方の極として機能する電極１１，１２を対向配置する。ドラム部６の開口端面６ｃと電極１１との間にマスキング部材１６を配置する。両者の距離Ｗ１を５〜２０ｍｍに設定した上で通電して、各摺動面２ａ，３ａ，６ａに電解処理によるリン酸塩皮膜を形成する。ドラム部６の摺動面６ａではマスキング部材１６があるために相対的に薄膜化される。【選択図】　図３
2004052065.tif 000002
【特許請求の範囲】
【請求項１】
円板状のディスク部の内周側に軸心方向の一方側に向かって開口した有底円筒状のドラム部が一体成形された金属材料からなるドラムインタイプのブレーキディスクロータの表面に化成皮膜を電解処理により形成する方法であって、
化成皮膜形成液中に、ブレーキディスクロータ側を陰陽極の一方の極としたときに他方の極として機能する電極をブレーキディスクロータの少なくともドラム部開口側と対向配置するとともに、
ドラム部開口側と電極との間に両者の間を遮るように絶縁材料からなるマスキング部材を配置し、
そのドラム部開口側とマスキング部材との距離を５〜２０ｍｍに設定して電解処理を行うことを特徴とするドラムインブレーキディスクロータの表面処理方法。
【請求項２】
径方向に貫通した通風孔が形成された円板状のディスク部の内周側に軸心方向の一方側に向かって開口した有底円筒状のドラム部が一体成形されたドラムインタイプのブレーキディスクロータの表面に化成皮膜を形成する方法であって、
ドラム部開口側に、ドラム部の内部空間とドラム部の外部空間とをディスク部に形成された通風孔によって連通させるよう形成するマスキング部材を配置したことを特徴とするドラムインブレーキディスクロータの表面処理方法。
【請求項３】
化成皮膜形成液中でブレーキディスクロータをその軸心を回転中心として回転させながら処理を行うことを特徴とする請求項１または２に記載のドラムインブレーキディスクロータの表面処理方法。
【請求項４】
化成皮膜形成液中でブレーキディスロータの軸心を傾斜させた状態で処理を行うことを特徴とする請求項１または２に記載のドラムインブレーキディスクロータの表面処理方法。
【発明の詳細な説明】
【０００１】
【発明の属する技術分野】
本発明は、車両用ブレーキ装置の回転制動要素として機能するブレーキディスクロータの表面処理方法に関し、特にディスク部とパーキングブレーキ用のドラム部とを併せ持つドラムインタイプのブレーキディスクロータについて車両取付状態で外側に露出することになる部位に防錆性を付与するべく化成皮膜を形成するための表面処理方法に関する。
【０００２】
【従来の技術】
特公平１−５８３７２号公報に記載されているように、防錆性付与のために例えばリン酸塩皮膜等の化成皮膜をロータ表面に形成したブレーキディスクロータが知られている。そして、防錆皮膜としての化成皮膜は、例えば車両の輸出に備えての保管中や航海過程でのブレーキディスクロータの錆の発生を防止しつつも、輸出国にてユーザーに引き渡された後はブレーキディスクロータ本来の制動機能に悪影響を与えないことが条件とされ、そのため上記公報記載の技術ではブレーキディスクロータ全体を処理液中に浸漬させてディピング方式で行う化成処理の際にその皮膜の膜厚が調整される。
【０００３】
【発明が解決しようとする課題】
その一方、ディスク部とパーキングブレーキ用のドラム部とを併せ持ったドラムインタイプのブレーキディスクロータの場合には、ディスク部を通常ブレーキの摺動面とし、ドラム部の内周面をパーキングブレーキの摺動面とするものであるが、ディッピング方式にて化成処理を行うとディスク部摺動面のみならずドラム部摺動面までもディスク部と同等膜厚の化成皮膜が形成されてしまうことになる。
【０００４】
そして、ディスク部摺動面の化成皮膜については例えば車両がユーザーに引き渡される前の少ない制動回数で剥離して本来の制動機能を十分に発揮することができるものの、パーキングブレーキとして機能するドラム部摺動面の化成皮膜については、ドラム部摺動面とブレーキシューとが積極的に相対摺動するものではないために初期制動段階だけでは皮膜が剥離しきれず、その結果として摺動面の摩擦係数が低下して皮膜が剥離するまでの間は本来のパーキングブレーキとしての制動機能が十分に発揮できないことになる。
【０００５】
このようなことから、ドラムインタイプのブレーキディスクロータの場合には、化成処理の後にドラム部摺動面に例えばホーニング加工等の二次加工を施して化成皮膜を除去しなければならず、加工工数の増加が余儀なくされることとなって好ましくない。
【０００６】
本発明はこのような課題に着目してなされたものであり、とりわけディス部とパーキングブレーキ用のドラム部とを併せ持ったドラムインタイプのブレーキディスクロータに防錆を目的とした表面処理をディッピング方式にて施すにあたり、ディスク部摺動面については防錆のための必要十分な化成皮膜を形成する一方で、ドラム部摺動面については化成皮膜の生成による摩擦係数の低下ひいてはパーキングブレーキ性能への影響を与えることがないようにした処理方法を提供するものである。
【０００７】
【課題を解決するための手段】
請求項１に記載の発明は、円板状のディスク部の内周側に軸心方向の一方側に向かって開口した有底円筒状のドラム部が一体成形された金属材料からなるドラムインタイプのブレーキディスクロータの表面に化成皮膜を電解処理により形成する方法であって、化成皮膜形成液中に、ブレーキディスクロータ側を陰陽極の一方の極としたときに他方の極として機能する電極をブレーキディスクロータの少なくともドラム部開口側と対向配置するとともに、ドラム部開口側と電極との間に両者の間を遮るように絶縁材料からなるマスキング部材を配置し、そのドラム部開口側とマスキング部材との距離を５〜２０ｍｍに設定して電解処理を行うことを特徴とする。
【０００８】
請求項２に記載の発明は、径方向に貫通した通風孔が形成された円板状のディスク部の内周側に軸心方向の一方側に向かって開口した有底円筒状のドラム部が一体成形されたドラムインタイプのブレーキディスクロータの表面に化成皮膜を形成する方法であって、ドラム部開口側に、ドラム部の内部空間とドラム部の外部空間とをディスク部に形成された通風孔によって連通させるよう形成するマスキング部材を配置したことを特徴とする。
【０００９】
請求項１，２の記載において、電解処理は例えばブレーキディスクロータ側を陰極、電極側を陽極とした電解によるリン酸塩皮膜形成処理とし、したがって化成皮膜形成液であるリン酸塩皮膜形成液としては例えばリン酸イオン、亜鉛イオンおよび硝酸イオンを含有するものを用いる。また、マスキング部材はその機能よりして電気的絶縁性に優れていることが重要であり、しかも化成皮膜形成液が酸性であるために耐酸性材料であることが同時に要求され、これらの条件を満たすものとして例えばＦＲＰ製のマスキング部材を用いる。
【００１０】
また、請求項１の記載においてドラム部とマスキング部材との距離を５〜２０ｍｍに設定して、ドラム部の内部空間を密閉構造とすることなくマスキング部材との間に積極的に隙間を設定しているのは次のような理由による。すなわち、マスキング部材の絶縁機能によってドラム部の内周面側での化成皮膜の生成を緩慢なものとし、ドラム部摺動面側にはディスク部摺動面に比べてきわめて膜厚の小さな極薄膜の化成皮膜を生成する一方、電解処理時に発生する水素ガスを主成分とする気泡を速やかにドラム部の内部空間から排出するためである。ただし、ドラム部とマスキング部材との距離が大きくなりすぎるとマスキング部材本来の絶縁効果が悪くなるので、両者間の距離は上記の範囲内に設定する。
【００１１】
さらに、ディスク部摺動面に必要とされる化成皮膜の膜厚に対しドラム部摺動面の化成皮膜の極薄膜厚は例えば２μｍ以下とする。２μｍ以下であれば、ドラム部摺動面の摩擦係数の低下がほとんどなく、パーキングブレーキ性能に影響を与えることがない。
【００１２】
したがって、請求項１，２に記載の発明では、化成皮膜形成液中においてディスクブレーキロータと電極との間に通電することで、ディスク部であるかドラム部であるかにかかわらずブレーキディスクロータの表面に防錆皮膜として化成皮膜が形成される。その際に、ドラム部の開口端面側はマスキング部材によって遮られているので、ドラム部の内周面側での化成皮膜の生成が抑制されて他の部位に比べて緩慢なものとなり、そのドラム部の内周面に生成される化成皮膜の膜厚が相対的に薄膜化される。
【００１３】
そして、請求項１に記載の発明では、電解に伴ってドラム部の内周側で発生する水素ガス等の気泡は、そのドラム部の開口端面とマスキング部材との隙間から外部に排出され、また、請求項２に記載の発明では、ドラム部の内周側で発生する水素ガス等の気泡は、ディスク部の通風孔を通して外部に排出される。この場合、請求項１に記載の発明では、ドラム部の内周から一旦は排出された気泡がディスク部の摺動面に付着する可能性があるが、請求項２に記載の発明では、ディスク部の外周円筒面に開口している通風孔から気泡が排出されるので、その気泡がディスク部の摺動面に再付着するおそれがなくなる。
【００１４】
請求項３に記載の発明は、請求項１または２の記載を前提として、化成皮膜形成液中でブレーキディスクロータをその軸心を回転中心として回転させながら処理を行うことを特徴とする。
【００１５】
したがって、この請求項３に記載の発明では、通電と同時に少なくともブレーキディスクロータを回転させることで化成皮膜形成液の流動が起こり、ドラム部の内周側からの気泡の排出が促進される。同時に、化成皮膜生成の均一化も同時に期待できるようになる。
【００１６】
請求項４に記載の発明は、請求項１または２の記載を前提として、化成皮膜形成液中でブレーキディスロータの軸心を傾斜させた状態で処理を行うことを特徴とする。
【００１７】
したがって、この請求項４に記載の発明では、処理に伴って発生する水素ガス等の気泡は上方に向かって浮上する性質があるために、ブレーキディスクロータを傾斜させることによってそのドラム部の内部空間からの気泡の排出が一段と促進される。
【００１８】
【発明の効果】
請求項１に記載の発明によれば、化成皮膜形成液中での電解処理によりブレーキディスクロータ全体に化成皮膜を形成したとしても、ドラム部の摺動面についてはそれ以外の部位に比べ相対的に極薄膜の化成皮膜とすることができるから、従来のように皮膜除去のためにホーニング加工等の二次加工を施す必要がなく工数の削減が図れるほか、ドラム部摺動面の化成皮膜は極薄膜であるために、そのまま残存させたとしても摩擦係数の低下やパーキングブレーキ性能に悪影響を及ぼすことがない。
【００１９】
また、ドラム部開口側とマスキング部材との間には予め所定の隙間を設定してあるため、電解処理に伴って発生する水素ガス等の気泡が積極的にドラム部の外部に排出されて、その気泡がドラム部の内部に封じ込められたままとなることがなく、ドラム部摺動面における化成皮膜の生成ひいては膜厚を均一化できるようになる。
【００２０】
請求項２に記載の発明によれば、処理に伴ってドラム部内部で発生する水素ガス等の気泡をディスク部に予め形成されている通風孔を通して外部に排出するようにしたため、請求項１に記載の発明と同様の効果に加えて、ドラム部内で発生した気泡がディスク部側に回り込むことがなくなり、ディスク部摺動面の化成皮膜の生成ひいては膜厚も均一化できる効果がある。
【００２１】
請求項３に記載の発明によれば、化成皮膜形成のための処理に際してブレーキディスクロータを回転させるようにしたため、一定位置に気泡がとどまることがなくなるとともに、化成皮膜形成液の流動によってドラム部内からの気泡の排出を促進できるようになり、ドラム部摺動面における化成皮膜の膜厚の一層の均一化が図れる。
【００２２】
請求項４に記載の発明によれば、化成皮膜形成のための処理に際してブレーキディスクロータの軸心を傾斜させるようにしたため、ドラム部内で発生した上で上方に浮上しようとする気泡が外部に排出されやすくなって、ドラム部摺動面における化成皮膜の生成ひいては膜厚を一段と均一化できるようになる。
【００２３】
【発明の実施の形態】
図１〜３は本発明の好ましい実施の形態を示す図であり、特に図１は本発明での処理対象となるいわゆるドラムインタイプで且つベンチレーテッド型のブレーキディスクロータ単体の構造を、図２はそのブレーキディスクロータの防錆処理を目的とした表面処理手順を、図３，４は図２における電解処理工程の詳細をそれぞれ示している。
【００２４】
図１の（Ａ），（Ｂ）に示すように、ブレーキディスクロータ１は一般的な鋳鉄材料（例えばＦＣ２５０相当）をもって形成されているとともに、車両取付時に外側に位置することになるアウタ側の摺動板２とその内側に所定距離隔てて位置することになるインナ側の摺動板３、およびそれら両者の間に放射状に配された複数の隔壁４とを有している。これらアウタ，インナ側の摺動板２，３と隔壁４とでディスク部５が形成されていて、双方の摺動板２，３と各隔壁４とで囲まれた空間がそれぞれに通風孔（ベントホール）１７として機能するようになっている。そして、車両取付時には双方の摺動板２，３が図示しないキャリパに挟まれて、アウタ側の摺動板２の外側面およびインナ側の摺動板３の内側面がキャリパ側のブレーキパッドとの摺動面２ａ，３ａとして機能することになる。
【００２５】
また、ディスク部５の中央部には軸心方向の一方側に向かって開口した有底円筒状のドラム部６がアウタ側の摺動板２と一体に形成されていて、その円筒状の内周面がパーキングブレーキ用のブレーキシューとの摺動面６ａとして機能することになる。同時に、上記ドラム部６の底壁面のうち最も外側の面がロードホイール取付面６ｂとして機能するようになっていて、周知のようにこのロードホイール取付面６ｂのボルト穴７には図示しないハブボルトが圧入固定されることから、ハブボルトとこれに螺合する図示外のホイールナットとをもってロードホイールがロードホイール取付面６ｂに締付固定されることになる。
【００２６】
ここで、ディスク部５におけるアウタ側，インナ側の各摺動面２ａ，３ａのほかドラム部６の内周面であるパーキングブレーキ用の摺動面６ａを中心としてブレーキディスクロータ１の全周にはその防錆性能付与のために化成皮膜である所定膜厚のリン酸塩皮膜８として例えばリン酸亜鉛皮膜が電解処理により形成されている。
【００２７】
ディスク部５におけるアウタ，インナ側の各摺動面２ａ，３ａでは、その耐食性とユーザーに車両が引き渡されるまでのならし運転での制動力の早期回復を考慮して上記リン酸塩皮膜８の膜厚を決定する。また、ドラム部６の摺動面６ａではディスク部５と比べその制動挙動が異なることから、そのリン酸塩皮膜８の膜厚ｔは極薄膜であることが要求され、例えばその膜厚は２μｍ以下、望ましくは１μｍ以下とする。
【００２８】
リン酸塩皮膜８の形成のための電解処理に先立って、図２に示すように最初に機械加工後のブレーキディスクロータ１の各摺動面２ａ，３ａ，６ａにアルカリ脱脂処理を施す。このアルカリ脱脂処理は、ケイ酸ソーダを主成分とするＰＨ１２以上のアルカリクリーナ（例えば、日本パーカライジング（株）社製の「ＦＣ４３６０」を濃度調整したもの）中にブレーキディスクロータ１を所定時間浸漬させて処理を行う。ただし、摺動面２ａ，３ａ，６ａの汚れがひどい場合にはブラシ等にてその摺動面２ａ，３ａ，６ａをこすりながら脱脂処理を行う。
【００２９】
続いて、水洗いをした後、コロイド状チタンを主成分とする表面調整剤（例えば、日本パーカライジング（株）社製の「ＰＬ−ＥＬ２００」を濃度調整したもの）中にブレーキディスクロータ１を浸漬させ、表面調整を行う。この処理は、次の工程である電解処理の際に結晶粒を細かくし、薄膜で且つ緻密組織の安定したリン酸塩皮膜８を生成するためである。
【００３０】
電解処理は、リン酸イオン、亜鉛イオンおよび硝酸イオンを含有した化成皮膜形成液としてのリン酸塩皮膜形成液（以下、これを単に処理液という）中にブレーキディスクロータ１を浸漬させ、所定の条件下で電解処理を施して、各摺動面２ａ，３ａ，６ａを中心としてブレーキディスクロータ１の表面にリン酸塩皮膜（リン酸亜鉛皮膜）８を生成させる。
【００３１】
上記処理液としては、例えば日本パーカライジング（株）社製の「ＰＢ−ＥＬ９５０Ｍ」を濃度調整したものを使用する。
【００３２】
上記電解処理のための電極配置は図３，４に示すとおりとする。すなわち、液槽９の処理液Ｍ中に浸漬された被処理材であるブレーキディスクロータ１を陰極とするべくロードホイール取付面６ｂに電極板１０を接触させる一方で、リン酸塩皮膜８の生成をディスク部５におけるアウタ，インナ側の摺動面２ａ，３ａに集中させるために、陽極として摺動面２ａ，３ａの平面形状とほぼ同一大きさであって且つ中抜き円板状の２枚の不溶解性の電極板１１，１２を用いる。なお、電極板１１，１２は電気絶縁性に優れていることはもちろんのこと、処理液Ｍが強酸性であるために同時に耐酸性を有していることが重要であり、例えばＦＲＰ製のものを用いるものとする。また、ロードホイール取付面６ｂに電極板１０を密着させているのは、そのロードホイール取付面６ｂにはリン酸塩皮膜８を生成させないようにするためであるが、それをより確実なものとするために電極板１０ともう一方の電極板１２との間には架橋的に筒状のマスキング部材１３にてマスキングを施す。
【００３３】
そして、一方の電極板１１をディスク部５のインナ側の摺動面３ａに対し平行となるように所定距離Ｗ１だけ隔てて対向させるとともに、もう一方の電極板１２を同じくディスク部５のアウタ側の摺動面２ａに対し平行となるように上記と同等距離Ｗ１隔てて対向させ、先に述べたように電解処理に伴うリン酸塩皮膜８の生成を各摺動面２ａ，３ａに集中させるために各電極板１１，１２に不溶解性のマスキング部材１４，１５にて部分的にマスキングを施す。
【００３４】
同時に、ドラム部６の摺動面６ａに生成されるリン酸塩皮膜８の膜厚ｔはディスク部５側のものに比べて極薄膜のものとするべくその皮膜生成を抑制して緩慢なものとするために、ドラム部６の開口端面６ｃには所定距離Ｗ２だけ隔てて先のものと同材質の円板状のマスキング部材１６を対向配置する。なお、マスキング部材１６は例えば図示しない板ばねや線細工ばね等を用いてドラム部６の開口部内周もしくは外周に保持させるものとする。ドラム部６の開口端面６ｃとマスキング部材１６との間に所定距離Ｗ２の隙間Ｒを確保しているのは、特にドラム部６内での電解処理の進行に伴って水素ガスを主成分とする気泡が発生してこの気泡がドラム部６内の封じ込められるとその部分ではリン酸塩皮膜８の生成が阻害されてしまうためである。距離Ｗ２が大きすぎるとマスキング部材１６本来の機能が不十分となることから、距離Ｗ２は５〜２０ｍｍ程度に設定するものとする。
【００３５】
この状態で、陰極である電極板１０と陽極である電極板１１，１２との間に通電して、各摺動面２ａ，３ａ，６ａを中心として電解処理によるリン酸塩皮膜８の生成を促進させる。すなわち、ディスク部５側の摺動面２ａ，３ａには必要な所定膜厚のリン酸塩皮膜８を生成させ、ドラム部６側の摺動面６ａには摩擦係数への影響がないようリン酸塩皮膜８の生成を制限する。リン酸塩皮膜８の膜厚は、上記処理液濃度、温度、電流値、処理時間のほか電圧や電流密度等を適宜調整することで制御する。
【００３６】
上記の電解処理を終えたならば、図２に示すようにブレーキディスクロータ１を液槽９から取り出して水洗いを施す。
【００３７】
こうして電解処理によるリン酸塩皮膜形成処理が施されたドラムインタイプのブレーキディスクロータ１について、性能評価としてブレーキトルク試験を行った。図５はブレーキトルク試験を行った時のトルクと摺動面６ａにおけるリン酸塩皮膜８の膜厚との相関を示す図である。
【００３８】
同図において、Ａ点は従来の化成皮膜を４μｍとした時のトルク値を示し、またＢ点は摺動面６ａに何ら皮膜を形成しなかった場合のトルク値を示す。同様に、Ｃ点は先の実施の形態の電解処理により膜厚１μｍのリン酸塩皮膜８を形成した場合のトルク値を、Ｄ点は膜厚０．５μｍのリン酸塩皮膜８を形成した場合のトルク値をそれぞれ示す。同図から明らかなように、膜厚４μｍの化成皮膜を形成したもの（Ａ点）ではそのトルク値がそれ以外のものより低下してしまうことがわかる。これに対して、先の実施の形態の電解処理により膜厚１μｍおよび０．５μｍのリン酸塩皮膜８を形成したもの（Ｃ点およびＤ点）ではＡ点のようなトルクの低下が認められず、摺動面６ａに全く皮膜を形成しなかった場合（Ｂ点）と同等のトルク値を維持できることがわかる。
【００３９】
このように本実施の形態の処理方法によれば、パーキングブレーキ用のドラム部６の摺動面６ａにおけるリン酸塩皮膜８の膜厚ｔを極薄の膜厚としながらも、防錆性能を高めつつ且つパーキングブレーキ性能の優れたドラムインブレーキディスクロータ１を提供することが可能となる。すなわち、例えば海外に輸出される車両の輸送過程での錆の発生防止を目的としてドラム部６の摺動面６ａにディスク部５の摺動面２ａ，３ａとともにリン酸塩皮膜形成処理を施したとしても、パーキングブレーキ本来の制動機能に何ら悪影響を及ぼさないことになる。
【００４０】
図６，７は本発明の第２の実施の形態を示す図であり、図３，４に示した第１の実施の形態と共通する部分には同一符号を付してある。
【００４１】
この第２の実施の形態では、ドラム部６の開口端面６ｃ側に所定距離Ｗ２だけ隔てて対向配置される円板状のマスキング部材２６の周縁部にフランジ部を２６ａを曲折成形するとともに、そのマスキング部材２６をインナ側の摺動板３の内周側に嵌合もしくは圧入固定して、ドラム部６の開口端面６ｃとマスキング部材２６との間に距離Ｗ２の隙間Ｒを確保しつつ、その隙間Ｒを各通風孔１７の内周側の開口端面に接続し、実質的にドラム部６の内部空間を隙間Ｒおよび各通風孔１７を通して外部に連通させるようにしたものである。
【００４２】
この第２の実施の形態によれば、電解処理に伴ってドラム部６の内部で発生した水素ガス等の気泡は同内部空間のうちの上方部分に浮上することから、それらの気泡は隙間Ｒからディスク部５における上方側の通風孔１７を通って外部に排出される。なお、気泡の排出経路を図６に符号Ｆで示す。そして、先の第１の実施の形態と比較した場合に、同第１の実施の形態ではドラム部６の内部空間で発生した気泡は上方側に浮上しつつドラム部６の開口端面６ｃとマスキング部材１６との隙間Ｒから外部に排出され、その排出された気泡の一部が近接するディスク部５側の摺動面２ａ，３ａに付着して同部位での皮膜生成を阻害する可能性があるが、上記のように電解処理に伴って発生した気泡が通風孔１７から確実に排出されることになる第２の実施の形態ではそのような二次的不具合の発生を未然に防止できるようになる。
【００４３】
なお、本実施の形態では電解によるリン酸塩皮膜形成処理について説明したが、電解処理でなくとも化成処理であればどのような処理でも構わない。
【００４４】
図８，９は本発明の第３の実施の形態を示す図であり、第２の実施の形態と共通する部分には同一符号を付してある。すなわち、この第３の実施の形態では、処理対象となるブレーキディスクロータ１と電極板１０〜１２およびマスキング部材２６との相対位置関係は基本的に第２の実施の形態のものと同様であるが、ブレーキディスクロータ１をマスキング部材２６とともに積極的に回転させるようにした点で異なっている。
【００４５】
図８，９に示すように、液槽９内には固定側支持アーム１８と可動側支持アーム１９が所定距離隔てて対向配置されていて、可動側支持アーム１９は固定側支持アーム１８に対して接近離間可能となっている。固定側支持アーム１８には駆動軸２０と一体に形成された穴３１付きで且つ皿状のキャッチャー２１が、可動側支持アーム１９には従動軸２２と一体に形成された穴３２付きで且つ円板状のプッシャー２３がそれぞれに軸受２４を介して回転可能に支持されている。従動軸２２にはマスキング部材２６が固定支持されている。キャッチャー２１は図６に示したマスキング部材１３を兼ねており、したがって、キャッチャー２１にてブレーキディスクロータ１のドラム部６を受容しつつドラム部６の内底面側からプッシャー２３を押し付けることにより、これらキャッチャー２１とプッシャー２３とによりブレーキディスクロータ１が挟持されるようになっている。駆動軸２０にはドライブギヤ２５に噛み合うドリブンギヤ２７が固定されており、ドライブギヤ２５がモータ２８にて回転駆動されることでキャッチャー２１とプッシャー２３とで支持されたブレーキディスクロータ１が回転運動することになる。なお、ロードホイール取付面６ｂに密着配置される電極板１０には駆動軸２０内に配設される給電ケーブル２９を介して給電される。
【００４６】
この第３の実施の形態によれば、キャッチャー２１とプッシャー２３とで挟持されたブレーキディスクロータ１を例えば８〜３０ｒｐｍ程度で連続回転させながら、陰極である電極板１０と陽極である電極板１１，１２との間に通電して、各摺動面２ａ，３ａ，６ａでの電解処理によるリン酸塩皮膜８の生成を促進させる。生成すべきリン酸塩皮膜８の膜厚は先の各実施の形態の場合と同様とする。
【００４７】
したがって、ブレーキディスクロータ１の回転運動に伴い液槽９内の処理液Ｍが流動する一方、電解処理に伴いドラム部６内で水素ガス等の気泡が発生した場合にそれらの気泡とブレーキディスクロータ１とが相対回転することから、ドラム部６の内部空間から気泡が排出されやすくなるとともに（気泡の排出経路を矢印Ｆで示す）、その内部空間の内隅部に気泡が滞留したままとなるようなことがない。
【００４８】
図１０，１１は本発明の第４の実施の形態を示す図であり、第１の実施の形態として先に図３，４に示したものと共通する部分には同一符号を付してある。
【００４９】
この第４の実施の形態では、液槽９内の処理液Ｍにブレーキディスクロータ１を浸漬させた上、静止状態で電解処理によるリン酸塩皮膜形成処理を施すにあたり、ブレーキディスクロータ１を電極板１０〜１２やマスキング部材１３，１６とともに所定角度傾けた状態で処理を行うようにしたものである。ブレーキディスクロータ１等を傾けているのは、電解処理に伴いドラム部６の内部空間で発生した気泡が上方側に浮上して、その内部空間の内隅部で滞留して実質的に封じ込められたままとなるのを回避するためであり、好ましくはブレーキディスクロータ１の軸心を４５°程度傾けるものとする。なお、気泡等の排出経路を符号Ｆで示す。
【００５０】
したがって、この第４の実施の形態によれば、第１の実施の形態に比べてドラム部６の内部で発生した気泡を確実に外部に排出することができ、そのドラム部６の内部空間における気泡の滞留を回避できるようになる。
【００５１】
なお、これまでに説明した第１〜第４の実施の形態ではいずれもベンチレーテッドタイプのブレーキディスクロータを例にとって説明したが、第１，第３の実施の形態および第４の実施の形態においてはベンチレーテッドタイプ以外のいわゆるソリッドタイプのブレーキディスクロータの表面処理にも適用可能である。また、各実施の形態では化成皮膜としてリン酸塩皮膜もしくはリン酸亜鉛皮膜について説明したが、これらの皮膜以外にも化成皮膜は例えばリン酸Ｍｇ（マンガン）皮膜、リン酸（Ｆｅ）鉄皮膜、クロメート皮膜等であってもよいし、さらにブレーキディスクロータがアルミニウム系材料製のものであればアルマイト処理であっても構わない。
【図面の簡単な説明】
【図１】ドラムインタイプで且つベンチレーテッド型のブレーキディスクロータの構造を示す図で、（Ａ）はその縦断面図、（Ｂ）は同図（Ａ）の左側面図。
【図２】本発明の好ましい第１の実施の形態として図１に示す上記ブレーキディスクロータの表面処理手順を示す概略説明図。
【図３】図１に示すブレーキディスクロータに化成皮膜形成処理としてリン酸塩皮膜形成処理（電解処理）を施す際の説明図。
【図４】図３のａ方向矢視図。
【図５】リン酸塩皮膜の膜厚とブレーキトルクとの関係を示すグラフ。
【図６】本発明の第２の実施の形態として図１に示すブレーキディスクロータにリン酸塩皮膜形成処理（電解処理）を施す際の説明図。
【図７】図６のｂ方向矢視図。
【図８】本発明の第３の実施の形態として図１に示すブレーキディスクロータにリン酸塩皮膜形成処理（電解処理）を施す際の説明図。
【図９】図９のｃ方向矢視図。
【図１０】本発明の第４の実施の形態として図１に示すブレーキディスクロータにリン酸塩皮膜形成処理（電解処理）を施す際の説明図。
【図１１】図１０のｄ方向矢視図。
【符号の説明】
１…ドラムインブレーキディスクロータ
２…アウタ側の摺動板
２ａ…アウタ側の摺動面
３…インナ側の摺動板
３ａ…インナ側の摺動面
４…隔壁
５…ディスク部
６…ドラム部
６ａ…摺動面
６ｃ…開口端面
８…リン酸塩皮膜（化成皮膜）
９…液槽
１０〜１２…電極板
１３…マスキング部材
１６…マスキング部材
１７…通風孔
２１…キャッチャー
２３…プッシャー
２５…ドライブギヤ
２７…ドリブンギヤ
２８…モータ
２６…マスキング部材
Ｍ…リン酸塩皮膜形成液（化成皮膜形成液）
【図１】
2004052065.tif 000003
【図２】
2004052065.tif 000004
【図３】
2004052065.tif 000005
【図４】
2004052065.tif 000006
【図５】
2004052065.tif 000007
【図６】
2004052065.tif 000008
【図７】
2004052065.tif 000009
【図８】
2004052065.tif 000010
【図９】
2004052065.tif 000011
【図１０】
2004052065.tif 000012
【図１１】
2004052065.tif 000013